ВОДОЭМУЛЬСИОННАЯ ПОЛИМЕРИЗАЦИЯ ФТОРИРОВАННЫХ МОНОМЕРОВ С ИСПОЛЬЗОВАНИЕМ ПЕРФТОРПОЛИЭФИРНОГО ПОВЕРХНОСТНО-АКТИВНОГО ВЕЩЕСТВА

1. Способ получения фторсодержащего полимера, включающий водоэмульсионную полимеризацию одного или нескольких фторированных мономеров, причем указанная водоэмульсионная полимеризация проводится в присутствии перфторированного полиэфира в качестве эмульгатора, а указанный перфторированный полиэфир выбирается из группы, состоящей из перфторированных полиэфиров, которые соответствуют вышеприведенной формуле (I):
где m имеет величину от 1 до 6 и Х представляет собой группу карбоновой кислоты или ее соли;
перфторированные полиэфиры в соответствии с формулой (II):
3
2
2
2
где z имеет величину 0, 1, 2 или 3, L представляет собой двухвалентную соединительную группу, выбранную из -СF(CF)-, -CF- и -CFCF-, a Y представляет собой группу карбоновой кислоты или ее соли; и смесей перфорированных полиэфиров, которые соответствуют формуле (I), (II), или комбинации этих соединений.
2. Способ по п.1, отличающийся тем, что указанные один или несколько фторированных мономеров содержат один или несколько газообразных фторированных мономеров.
3. Способ по п.1, отличающийся тем, что указанные один или несколько фторированных мономеров содержат перфторированные мономеры.
4. Способ по п.1, отличающийся тем, что указанная водоэмульсионная полимеризация проводится в присутствии фторированной жидкости и при котором указанная фторированная жидкость эмульсифицируется с использованием указанного перфторированного полиэфира в качестве эмульгатора.
5. Способ по п.1, отличающийся тем, что указанная водоэмульсионная полимеризация проводится с использованием указанного перфторированного полиэфира в качестве единственного эмульгатора.
6. Способ по п.1, отличающийся тем, что количество указанного перфторированного полиэфира составляет от 0,01 и 5 вес.% от общего количества воды при эмульсионной полимеризации.
7. Дисперсия, в состав которой входит водная дисперсия фторсодержащего полимера и перфторированного полиэфира в качестве эмульгатора, причем указанный перфторированный полиэфир выбирается из группы, состоящей из перфторированных полиэфиров в соответствии с формулой (I):
где m имеет величину от 1 до 6, а Х представляет собой группу карбоновой кислоты или ее соли;
перфторированных полиэфиров в соответствии с формулой (II):
3
2
2
2
где z имеет величину 0, 1, 2 или 3, L представляет собой двухвалентную соединительную группу, выбранную из -СF(CF)-, -CF- и -CFCF-, a Y представляет собой группу карбоновой кислоты или ее соли; и
смесей перфторированных полиэфиров, которые соответствуют формуле (I), (II), или комбинации этих соединений.
8. Дисперсия по п.7, отличающаяся тем, что указанная дисперсия не содержит перфторалкановых кислот или их солей.
9. Дисперсия по п.7, отличающаяся тем, что количество указанного перфторированного полиэфира составляет от 0,001 до 5 вес.% от общей массы твердого вещества фторполимера.
10. Дисперсия по п.7, отличающаяся тем, что количество твердого вещества фторполимера составляет от 10 до 30 вес.%.
11. Дисперсия по п.7, отличающаяся тем, что количество твердых веществ более 30 и не более 70 вес.%.
12. Дисперсия по п.7, отличающаяся тем, что дисперсия дополнительно содержит неионное поверхностно-активное вещество.
13. Способ, включающий нанесение покрытий или пропитывание субстрата с помощью водной дисперсии по п.7.